"以下のものを含有する、耐燃性の、熱可塑性成形組成物;A65.0~82.0重量部の、少なくとも1種の芳香族ポリカーボネート、B4.0~11.0重量部の、少なくとも1種のグラフトポリマー、C14.0~24.0重量部の、少なくとも1種のリン含有防炎加工剤、ただし、成分AからCの重量部の合計は100重量部となり、ならびに、グラフトモノマーから形成されるポリマー、または遊離形態で添加されるポリマー、およびグラフトベースに化学的に結合しないポリマーの総含有量は、総成形組成物に基づき、2.0重量未満である。成形組成物が、成分Bを5.0~10.0重量部の含有量で、および成分Cを15.0~20.0重量部の含有量で含有することを特徴とする、請求項1に記載の成形組成物。成形組成物が、成分Bを5.0~9.0重量部の含有量で、および成分Cを15.0~18.0重量部の含有量で含有することを特徴とする、請求項1に記載の成形組成物。以下のB.1およびB.2のグラフトポリマーを含有する、請求項1に記載の成形組成物;B15~95、好ましくは30~80重量部の、以下のB11およびB12の混合物;B1150~95重量部の、スチレン、α-メチルスチレン、メチルにより核置換されたスチレン、C1-C8アルキルメタクリレート、特にメチルメタクリレート、C1-C8アルキルアクリレート、特にメチルアクレートまたはこれらの化合物の混合物、およびB125~50重量部の、アクリロニトリル、メタクリロニトリル、C1-C8アルキルメタクリレート、特にメチルメタクリレート、C1-C8アルキルアクリレート、特にメチルアクリレート、無水マレイン酸、C1-C4アルキルまたはフェニルによりN-置換されたマレイミド、若しくはこれらの化合物の混合物、およびB.25~95、好ましくは20~70重量部の、ゴム含有グラフトベース。ジエンゴム、アクリレートゴム、シリコーンゴムまたはエチレン/プロピレン/ジエンゴムをグラフトベースB.2のゴムとして含有する、請求項4に記載の成形組成物。リン含有防炎加工剤Dが、一般式Vの防炎加工剤であることを特徴とする、請求項1に記載の成形組成物;式中、R1、R2、R3、およびR4は相互に独立して、いずれの場合においても所望によりハロゲン化されたC1~C8アルキル、または、いずれの場合においても所望によりアルキル、好ましくはC1~C4アルキルおよび/またはハロゲン、好ましくは、塩素または臭素で置換されたC5~C6シクロアルキル、C6~C20アリールまたはC7~C12アラルキルを表し、nは、相互に独立して0または1を表し、qは0.80~5.00を表し、およびXは、6~30個の炭素原子を有する単核若しくは多核芳香族基、あるいはOHにより置換されてもよく、8個以下のエーテル結合を含有できる、2~30個の炭素原子を有する直鎖状若しくは分岐鎖状の脂肪族基を表す。防炎加工剤におけるXが、フェニル、ビフェニレンおよびビスフェニルイソプロピリデンを含む群から選択されることを特徴とする、請求項1に記載の成形組成物。グラフトモノマーから形成されるポリマー、または遊離形態で添加されるポリマーおよびグラフトベースに対して化学的に結合しないポリマーの総含有量が、成形組成物の総量に基づき1.5重量未満であることを特徴とする、請求項1に記載の成形組成物。防炎協力剤、滴下防止剤、潤滑剤ならびに離型剤、核形成剤、安定剤、帯電防止剤、および染料、顔料、充填剤および強化物質を含む群から選択される少なくとも1種の添加剤を付加的に含有する、請求項1に記載の成形組成物。添加剤Dが0.05~15.00重量部の含有量で存在することを特徴とする、請求項1に記載の成形組成物。成分Dが、総成形組成物に基づき、0.1~1.0重量部の量で少なくとも1種のフッ素化ポリオレフィンを含有することを特徴とする、請求項10に記載の成形組成物。成分Dが、総成形組成物に基づき、0.3~0.8重量部の量で少なくとも1種の離型剤を含有することを特徴とする、請求項10に記載の成形組成物。成分Dが、総成形組成物に基づき、0.06~0.2重量部の量で少なくとも1種の安定剤を含有し、該安定剤が、立体障害フェノールおよびホスフィットおよびそれらの混合物を含む群から選択されることを特徴とする、請求項10に記載の成形組成物。造形品を製造するための請求項1に記載の成形組成物の使用。請求項1に記載の成形組成物から製造される造形品。本発明の目的は、良好な流動特性に加えて、極めて良好な機械的特性特に、ノッチ付き衝撃強度および溶接強度、および特に良好で問題のない表面を有する、ポリカーボネート成形組成物を提供することである。成形組成物は、低い壁厚<1.5mmの場合を含めて、良好な耐燃性を更に有する。驚くべきことに、上記特性は、特に効果的なグラフトポリマーが、例えばSANなどの、シェル上にグラフト化するモノマーの遊離ポリマーを可能な限り少ない量で有する組合せで使用される場合に得られる。ここで、グラフトポリマーと防炎加工剤の含有量は、流動特性と機械的特性の最適な組合せを得るために、選択された範囲内にある必要がある。シェル上にグラフト化するモノマーの遊離ポリマーの含有量は、総組成物中で、2.0wtを超えてはならず、好ましくは1.5wtを超えてはならない。このように構成される成形組成物は、改良された機械的特性、例えばノッチ付き衝撃強度、良好な溶接強度および最適化された表面コスメチックと組合せて、特徴付けられる。防炎加工剤の高い含有量に起因して、PC/ABS混合物は、優れた耐燃性と特に良好な流動特性を有する。本発明は、以下のものを含有する耐燃性の、熱可塑性成形組成物を提供する;A65.0~82.0重量部、好ましくは70.0~80.0重量部、特に好ましくは73.0~78.0重量部の、少なくとも1種の芳香族ポリカーボネート、B4.0~11.0重量部、好ましくは5.0~10.0重量部、特に好ましくは5.0~9.0重量部の、少なくとも1種のグラフトポリマー、C14.0~24.0重量部、好ましくは15.0~20.0重量部、特に好ましくは15.0~18.0重量部の、少なくとも1種のリン含有防炎加工剤、ただし、成分A~Cの重量部の合計は100重量部となる。更なる添加剤Dは、所望により0.05~15.00重量部、好ましくは0.2~10.0重量部、特に好ましくは0.4~5.0重量部の含有量で存在できる。特に好ましい成形組成物は、0.05~5重量部、好ましくは0.1~2.0重量部、特に好ましくは0.1~1.0重量部の量で、所望による更なる添加剤に加えて、フッ素化ポリオレフィンを成分Dとして含有する。特に好ましい成形組成物は、0.1~1.5重量部、好ましくは0.2~1.0重量部、特に好ましくは0.3~0.8重量部の量で、所望による更なる添加剤に加えて、離型剤、例えば、ペンタエリスリトールテトラステアレートを成分Dとして含有する。特に好ましい成形組成物は、0.01~0.4重量部、好ましくは0.03~0.3重量部、特に好ましくは0.06~0.2重量部の量で、所望による更なる添加剤に加えて、例えば、立体障害フェノール、亜リン酸エステルおよびそれらの混合物、および特に好ましくはIrganox登録商標B900から成る群から選択される少なくとも1種の安定剤を成分Dとして含有する。成分A本発明において適当である成分Aに係る芳香族ポリカーボネートおよび/または芳香族ポリエステルカーボネートは、文献から既知のものであるか、または文献により知られた工程によって調製できる芳香族ポリカーボネートの調製については、例えば、SchnellChemistryandPhysicsofPolycarbonates、IntersciencePublishers1964、および、ドイツ特許出願1495626号明細書、ドイツ特許出願2232877号明細書、ドイツ特許出願2703376号明細書、ドイツ特許出願2714544号明細書、ドイツ特許出願3000610号明細書、ドイツ特許出願3832396号明細書参照;芳香族ポリエステルカーボネートの調製については、例えばドイツ特許出願3077934号明細書参照。芳香族ポリカーボネートは、例えば、ジフェノールと炭酸ハライド好ましくはホスゲンとの、および/または芳香族ジカルボン酸ジハライド好ましくはベンゼンジカルボン酸ジハライドとの反応であって、相界面プロセスによって、必要に応じて連鎖停止剤例えばモノフェノール類を用いて、そして必要に応じて3以上の官能基を有する枝分かれ剤例えばトリフェノール類またはテトラフェノール類を用いて、調製することができる。ジフェノールと例えばジフェニルカーボネートとの反応による、溶融重合プロセスによる調製も同様に可能である。芳香族ポリカーボネートおよび/または芳香族ポリエステルカーボネートの調製におけるジフェノールは、好ましくは式Iで表される;式中、Aは、単結合、C1~C5-アルキレン、C2~C5-アルキリデン、C5~C6-シクロアルキリデン、-O-、-SO-、-CO-、-S-、-SO2-またはC6~C12-アリーレンであり、これらは必要に応じてヘテロ原子を有する他の芳香族環と縮合していてもよく、または、下記式IIまたはIIIの構造を有する基を示し、Bは、いずれの場合も、C1~C12-アルキル、好ましくはメチル、またはハロゲン、好ましくは塩素および/または臭素、であり、xは、いずれの場合も、0、1または2を示し、pは1または0であり、およびR5およびR6は、各X1に対して個々に選択でき、そして、互いに独立して、水素またはC1~C6-アルキルを示し、好ましくは水素、メチルまたはエチルを示し、X1は炭素を示し、およびmは4~7の整数、好ましくは4または5であり、但し、少なくとも1種の原子X1、R5およびR6が同時にアルキルであることを条件とする。好ましいジフェノール類は、ヒドロキノン、レゾルシノール、ジヒドロキシジフェノール、ビス-ヒドロキシフェニル-C1~C5-アルカン、ビス-ヒドロキシフェニル-C5~C6-シクロアルカン、ビス-ヒドロキシフェニルエーテル、ビス-ヒドロキシフェニルスルホキシド、ビス-ヒドロキシフェニルケトン、ビス-ヒドロキシフェニル-スルホンおよびα,α-ビス-ヒドロキシフェニル-ジイソプロピルベンゼン、および核上が臭素化されたおよび/または核上が塩素化されたこれらの誘導体である。特に好ましいジフェノール類は、4,4’-ジヒドロキシジフェニル、ビスフェノールA、2,4-ビス-4-ヒドロキシフェニル-2-メチルブタン、1,1-ビス-4-ヒドロキシフェニル-シクロヘキサン、1,1-ビス-4-ヒドロキシフェニル-3,3,5-トリメチルシクロヘキサン、4,4’-ジヒドロキシジフェニルスルフィド、4,4’-ジヒドロキシジフェニルスルホン、並びにそれらのジ-およびテトラ-臭素化または塩素化誘導体例えば、2,2-ビス-3-クロロ-4-ヒドロキシフェニル-プロパン、2,2-ビス-3,5-ジクロロ-4-ヒドロキシフェニル-プロパンまたは2,2-ビス-3,5-ジブロモ-4-ヒドロキシフェニル-プロパンなどである。2,2-ビス-4-ヒドロキシフェニル-プロパンビスフェノールAが特に好ましい。これらのジフェノール類は単独で用いてもよく、任意の所望の混合で用いてもよい。これらのジフェノール類は文献公知であるか、または公知のプロセスによって得ることができる。熱可塑性芳香族ポリカーボネートの調製に適した連鎖停止剤は、例えば、フェノール、p-クロロフェノール、p-tert-ブチルフェノールまたは2,4,6-トリブロモフェノール、および、長鎖アルキルフェノール、例えば、ドイツ特許出願2842005号明細書による4-[2-2,4,4-トリメチルペンチル]-フェノールもしくは4-13-テトラメチルブチル-フェノール、またはアルキル置換基中に総炭素数8~20を有するモノアルキルフェノール類またはジアルキルフェノール類、例えば3,5-ジ-tert-ブチルフェノール、p-イソオクチルフェノール、p-tert-オクチルフェノール、p-ドデシルフェノールおよび2-3,5-ジメチルヘプチル-フェノールおよび4-3,5-ジメチルヘプチル-フェノールである。用いられる連鎖停止剤の量は、一般に、用いられる特定のジフェノールのモル数の合計に基づき0.5~10である。熱可塑性芳香族ポリカーボネートは、10,000~200,000g/mol、好ましくは15,000~80,000g/mol、特に好ましくは24,000~32,000g/molの重量平均分子量Mw、ポリカーボネート標準試薬を用いるGPCゲル浸透クロマトグラフィーにより測定されるを有する。熱可塑性芳香族ポリカーボネートは、公知の手法によって枝分かれさせてもよく、特に好ましくは用いられるジフェノールの総量に対して0.05~2.0molの、3官能性以上の官能基、例えば3またはそれ以上のフェノール性基を有する化合物を導入して行ってもよい。好ましくは、直鎖状ポリカーボネート、より好ましくはビスフェノールAに基づくものが使用される。ホモポリカーボネートおよびコポリカーボネートのいずれも適している。使用されるジフェノールの総量に基づき、1~25重量、好ましくは2.5~25重量の、ヒドロキシアリールオキシ末端基を有するポリジオルガノシロキサンは、本発明における成分Aのコポリカーボネートの調製において使用できる。これらは公知であり米国特許3419634号明細書、そして文献公知のプロセスによって調製してもよい。ポリジオルガノシロキサンを含むコポリカーボネートの調製は、ドイツ特許出願3334782号明細書に記載されている。ビスフェノールAホモポリカーボネートに加えて、好ましいポリカーボネートは、ビスフェノールAと、ジフェノールの総モルに対して15mol以下の、好ましいまたは特に好ましいものとして記載した他の芳香族ジヒドロキシ化合物、特に2,2-ビス-3,5-ジブロモ-4-ヒドロキシフェニル-プロパンとのコポリカーボネートである。芳香族ポリエステルカーボネートの調製における芳香族ジカルボン酸ジハライドは、好ましくは、イソフタル酸、テレフタル酸、ジフェニルエーテル-4,4’-ジカルボン酸およびナフタレン-2,6-ジカルボン酸の二酸ジクロライドである。イソフタル酸およびテレフタル酸の二酸ジクロライド混合物における比率は、1:20~20:1の間であるのが特に好ましい。炭酸ハライド好ましくはホスゲンは、ポリエステルカーボネートの調製において、二官能酸誘導体として、追加的に用いてもよい。芳香族ポリエステルカーボネートの調製において適した連鎖停止剤は、モノフェノールの部分において既に挙げたものに加えて、それらのクロロ炭酸エステルおよび芳香族モノカルボン酸類の酸クロライドが挙げられ、これらは必要に応じてC1~C22-アルキル基またはハロゲン原子によって置換されていてもよく、同様に脂肪族C2~C22-モノカルボン酸クロライドであってもよい。連鎖停止剤の量は、フェノール性連鎖停止剤である場合は、ジフェノールのモル数に対して、そしてモノカルボン酸クロライド連鎖停止剤である場合はジカルボン酸ジクロライドのモル数に対して、それぞれ0.1~10molである。1種以上の芳香族ヒドロキシカルボン酸を、芳香族ポリエステルカーボネートの調製において付加的に使用できる。芳香族ポリエステルカーボネート類は、直鎖状であってもよく既知の手法による分枝状であってもよいこの点について、ドイツ特許出願2940024号明細書およびドイツ特許出願3007934号明細書参照。直線状のポリエステルカーボネートが好ましい。使用できる枝分かれ剤は、例えば、3官能性以上のカルボン酸クロライド、例えばトリメシン酸トリクロライド、シアヌル酸トリクロライド、3,3’,4,4’-ベンゾフェノン-テトラカルボン酸テトラクロライド、1,4,5,8-ナフタレンテトラカルボン酸テトラクロライドまたはピロメリット酸テトラクロライドを、0.01~1.0molの量用いるジカルボン酸ジクロライドに対して、または3官能性以上のフェノール類、例えばフロログルシノール、4,6-ジメチル-2,4,6-トリ-4-ヒドロキシフェニル-ヘプト-2-エン、4,6-ジメチル-2,4,6-トリ-4-ヒドロキシフェニル-ヘプタン、1,3,5-トリ-4-ヒドロキシフェニル-ベンゼン、1,1,1-トリ-4-ヒドロキシフェニル-エタン、トリ-4-ヒドロキシフェニル-フェニルメタン、2,2-ビス-[4,4-ビス-4-ヒドロキシフェニル-シクロヘキシル]-プロパン、2,4-ビス-4-ヒドロキシフェニル-イソプロピル-フェノール、テトラ-4-ヒドロキシフェニル-メタン、2,6-ビス-2-ヒドロキシ-5-メチル-ベンジル-4-メチル-フェノール、2-4-ヒドロキシフェニル-2-2,4-ジヒドロキシフェニル-プロパン、テトラ-4-[4-ヒドロキシフェニル-イソプロピル]-フェノキシ-メタン、または1,4-ビス-[4,4’-ジヒドロキシトリフェニル-メチル]-ベンゼンを、用いるジフェノールに対して0.01~1.0molの量で用いることができる。フェノール性枝分かれ剤を、ジフェノールと共に最初に導入してもよく、酸クロライド枝分かれ剤を、酸ジクロライドと共に導入してもよい。熱可塑性芳香族ポリエステルカーボネート中におけるカーボネート構造ユニットの含量は、所望に応じて変えることができる。好ましくは、カーボネート基の含量は、エステル基およびカーボネート基の総量に対して、100mol以下であり、特に80mol以下であり、特に好ましくは50mol以下である。芳香族ポリエステルカーボネート中に含まれるエステルおよびカーボネートのいずれの含有量も、ブロック形態のまたはランダム分散形態で重縮合物中に存在できる。熱可塑性芳香族ポリカーボネートおよびポリエステルカーボネートは、それ自身で使用してもよく、任意の所望の混合物状態で使用してもよい。成分BグラフトポリマーBは、例えば、ゴム弾性特性を有するグラフトコポリマーを含み、これは、以下のモノマーの少なくとも2種から実質的に得ることができる:クロロプレン、13-ブタジエン、イソプレン、スチレン、アクリロニトリル、エチレン、プロピレン、酢酸ビニル、アルコール成分に1~18個の炭素原子を含むメタアクリル酸エステル。このようなポリマーは、例えば、MethodenderOrganischenChemieVol141GeorgThiemeVerlagStuttgart1961393406頁、およびCBBucknallToughenedPlasticsApplSciencePublishersLondon1977に記載されている。好ましいポリマーBは、部分的に架橋され、20質量超、好ましくは40質量超、特に60質量超のゲル含量トルエン中で測定を有する。ゲル含有量は、適当な溶媒中で25°Cにて測定されるMHoffmannHKromerRkuhnPolymeranalytikIundIIGeorgThiemeVerlagStuttgart1997。好ましいグラフトポリマーBは、以下のグラフトポリマーを含む;B.15~95、好ましくは30~80重量部の、以下のB11およびB12の混合物;B1150~95重量部の、スチレン、α-メチルスチレン、メチルにより核置換されたスチレン、C1-C8アルキルメタクリレート、特にメチルメタクリレート、C1-C8アルキルアクリレート、特にメチルアクレートまたはこれらの化合物の混合物、B1.25~50重量部の、アクリロニトリル、メタクリロニトリル、C1-C8アルキルメタクリレート、特にメチルメタクリレート、C1-C8アルキルアクリレート、特にメチルアクリレート、無水マレイン酸、C1-C4アルキルまたはフェニルによりN-置換されたマレイミド、若しくはこれらの化合物の混合物、およびB.25~95、好ましくは20~70重量部の、ゴム含有グラフトベース。好ましくは、グラフトベースは、-10°C未満のガラス転移温度を有する。ガラス転移温度は、10K/分の加熱速度で基準DINEN61006に従い、動的示差熱量計DSCを用いて測定され、中間点温度タンジェント法としてTgを定義する。好ましいグラフトポリマーBは、例えば、スチレンおよび/またはアクリロニトリルおよび/またはメタアクリル酸アルキルエステルを用いてグラフト化されたアクリレートゴム、ブタジエン/スチレンコポリマーおよびポリブタジエンであり;すなわち、例えばDE-OS-1694173=US3564077に記載された種類のコポリマー;例えば、DE-OS2348377=US3919353に記載されているような、アクリル酸またはメタクリル酸のアルキルエステル、酢酸ビニル、アクリロニトリル、スチレンおよび/またはアルキルスチレンを用いてグラフト化したポリイソプレンもしくはポリイソブテン、ポリブタジエン、ブタジエン/スチレンもしくはブタジエン/アクリロニトリルコポリマーである。特に好ましいグラフトポリマーBは、以下のIおよびIIのグラフト反応により得られるグラフトポリマーである:Iグラフト生成物に基づき、10~70、好ましくは15~50、特に20~40重量の、少なくとも1種のメタアクリル酸エステル、または、10~70、好ましくは15~50、特に20~40重量の混合物であって、混合物に基づき10~50、好ましくは20~35重量のアクリロニトリルまたはメタアクリル酸エステルおよび、混合物に基づき50~90、好ましくは65~85重量のスチレンから成る該混合物IIグラフト生成物に基づき、30~90、好ましくは、40~85、特に50~80重量の、ブタジエンポリマーであって、IIに基づき少なくとも50重量の、グラフトベースとしてのブタジエン基を有する該ブタジエン。このグラフトベースIIのゲル含有量は、トルエン中で測定すると好ましくは少なくとも70重量であり、グラフト度Gは、0.15~0.55であり、グラフトポリマーBの平均粒径d50は、0.05~2、好ましくは0.1~0.6μmである。メタアクリル酸エステルIは、アクリル酸もしくはメタクリル酸と、炭素数1~18の1価アルコールとのエステルである。メタクリル酸メチルエステル、エチルエステルおよびプロピルエステルが特に好ましい。グラフトベースIIは、ブタジエン基に加えて、他のエチレン性不飽和モノマーの基を、II成分に対して50重量まで含有していてよく、例えば、スチレン、アクリロニトリル、アルコール成分中の炭素数が1~4であるアクリル酸もしくはメタクリル酸のエステル例えば、メチルアクリレート、エチルアクリレート、メチルメタクリレート、エチルメタクリレートなど、ビニルエステルおよび/またはビニルエーテルなどである。好ましいグラフトベースIIは、純粋なポリブタジエンを好ましく含有する。グラフトモノマーは、グラフト反応の間にグラフトベース上に完全にグラフト化されることは必要ないことが知られているので、本発明に係るグラフトポリマーBも、グラフトベースの存在下におけるグラフトモノマーの重合により得られるこれらの生成物を意味するものと理解される。本発明に係る成形組成物は、総成形組成物に基づき、2.0重量未満、好ましくは1.5重量未満すなわち、0.0~2.0重量、好ましくは0.0~1.5重量の、グラフトモノマーから形成されるポリマー、または遊離形態で添加されるポリマー、およびグラフトベースに化学的に結合しないポリマー例えば、遊離SANの総含有量を有する。この含有量が増加する場合、本発明に係る性能は劇的に悪化する。グラフト化度Gは、このグラフトベースに対するグラフト化したグラフトモノマー類の重量比を表しており、無次元である。平均粒子サイズd50は、粒子の50重量が上に位置しそして50重量が下に位置する直径である。この値は超遠心分離測定W.Scholtan、H.LangeKolloidZ.Z.Polymere、2501972、782-796を用いて測定できる。更に好ましいグラフトポリマーBは、例えば、以下のものから成るグラフトポリマーである:aBに基づき、20~90重量の、グラフトベースとしてのアクリレートゴム、bBに基づき、10~80重量の、グラフトモノマーとして、25°Cよりも高いガラス転移温度を有する、aを用いずに形成されるホモ-またはコポリマー、少なくとも1種の重合性の、エチレン性不飽和モノマー。アクリレートゴムのグラフトベースは、-20°C未満、好ましくは-30°C未満のガラス転移温度を有する。ポリマーBのアクリレートゴムaは、好適には、他の重合性エチレン系不飽和モノマー類をaを基準にして、所望により40重量以下の量で、アクリル酸アルキルエステルから成るポリマーである。好適な重合性アクリル酸エステルには、C1-C8アルキルエステル、例えばメチル、エチル、n-ブチル、n-オクチルおよび2-エチルヘキシルエステルなど、並びにこれらのモノマーの混合物が含まれる。架橋のために、重合性二重結合を2個以上有するモノマーを共重合させてもよい。架橋用モノマーの好適な例は、3から8個のC原子を有する不飽和モノカルボン酸と3から12個のC原子を有する不飽和一価アルコール、あるいは、2から20個の炭素原子および2から4個のOH基を有する飽和ポリオールとのエステル、例えばエチレングリコールジメタアクリレート、アリルメタクリレートなど、多不飽和複素環式化合物、例えばシアヌール酸トリビニルおよびトリアリルなど、多官能ビニル化合物、例えばジ-およびトリビニルおよびトリアリルシアヌレートなど、および多官能性ビニル化合物、例えば、ジ-およびトリビニルベンゼン、ならびに、トリアリルホスフェート、およびジアリルフタレートである。好ましい架橋用モノマーは、アリルメタクリレート、エチレングリコールジメタクリレート、ジアリルフタレート、並びに少なくとも3個のエチレン系不飽和基を含有する複素環式化合物である。特に好ましい架橋用モノマーは、環状モノマートリアリルシアヌレート、トリアリルイソシアヌレート、トリビニルシアヌレート、トリアクリロイルヘキサヒドロ-s-トリアジン、およびトリアリルベンゼンである。架橋モノマーの量は、グラフトベースaに基づき、好ましくは0.02から5重量、特に0.05から2重量である。少なくとも3個のエチレン性不飽和基を有する環状の架橋モノマーの場合、グラフトベースaの1重量未満の量に制限するのが有利である。アクリル酸エステルに加えて、グラフトベースaの調製に所望により機能できる、他の重合性の、エチレン性不飽和モノマーは、例えばアクリロニトリル、スチレン、α-メチルスチレン、アクリルアミド、ビニルC1-C6アルキルエーテル、メチルメタクリレート、ブタジエンなどである。グラフトベースaとして好ましいアクリレートゴムは、少なくとも60重量のゲル含有量を有するエマルションポリマーである。更に、適当なグラフトベースは、ドイツ特許第3704657号、ドイツ特許第3704655号、ドイツ特許第3631540号およびドイツ特許第3631539号に記述されているような、少なくとも40のゲル含有量ジメチルホルムアミド中で測定したを有し、グラフト活性部を有するシリコーンゴムである。成分C本発明に関連するリン含有防炎加工剤Cは、好ましくは、モノおよびオリゴマーのリン酸およびホスホン酸エステル、ホスホネートアミンおよびホスファゼンの群から好ましく選択され、また、防炎加工剤としてのこれらの群のうち、1種または複数種から選択されるいくつかの成分の混合物を使用しても良い。本明細書において特別に記載していないハロゲンを含まないリン化合物も、単独でまたは他のハロゲンを含有しないリン化合物と任意所望に組み合わせて使用できる。好ましいモノおよびオリゴマーのリン酸エステルおよびホスホン酸エステルは、一般式で表されるリン化合物である:式中、R1、R2、R3、およびR4は相互に独立して、いずれの場合においても所望によりハロゲン化されたC1~C8アルキル、いずれの場合においても所望によりアルキル、好ましくはC1~C4アルキルおよび/またはハロゲン、好ましくは、塩素または臭素で置換されたC5~C6シクロアルキル、C6~C20アリールまたはC7~C12アラルキルを表し、n:nは、相互に独立して0または1を表し、q:qは0~30を表し、X:Xは、6~30個の炭素原子を有する単核若しくは多核芳香族基、あるいはOHにより置換されてもよく、8個以下のエーテル結合を含有できる、2~30個の炭素原子を有する直鎖状若しくは分岐鎖状の脂肪族基を表す。好ましくは、R1、R2、R3、およびR4は相互に独立して、C1~C4アルキル、フェニル、ナフチル、またはフェニルC1C4アルキルを表す。芳香族基R1、R2、R3、およびR4は、順に、ハロゲン基および/またはアルキル基、好ましくは塩素、臭素および/またはC1~C4アルキルで置換しても良い。特に好ましいアリール基は、クレシル、フェニル、キシレニル、プロピルフェニルまたはブチルフェニル、および対応するそれらの臭素化誘導体および塩素化誘導体である。X:好ましくは、式におけるXは、6~30個の炭素原子を有する単核若しくは多核芳香族基を表す。好ましくは、これは式で表されるジフェノールから誘導される。n:式におけるnは、相互に独立して0または1を表し、好ましくは、nは1である。q:qは、0~30、好ましくは0~20、特に好ましくは0~10であり、混合物の場合における平均値は、08~50、好ましくは10~30、より好ましくは105~200であり、特に好ましくは108~160である。特に好ましくは、Xは以下の化合物、またはそれらの塩素化若しくは臭素化誘導体、および特にXは、レソルシノール、ヒドロキノン、ビスフェノールA若しくはジフェニルフェノールから誘導される。特に好ましくは、Xはビスフェノールから誘導される。式で表されるリン化合物は、特に、トリブチルホスフェート、トリフェニルホスフェート、トリクレシルホスフェート、ジフェニルクレシルホスフェート、ジフェニルオクチルホスフェート、ジフェニル2エチルクレシルホスフェート、triイソプロピルフェニルホスフェート、レソルシノール架橋オリゴホスフェート、およびビスフェノールA架橋オリゴホスフェートである。ビスフェノールAから誘導された式で表されるオリゴマー性リン酸エステルを使用することが特に好ましい。式で表されるビスフェノールAを基剤とするオリゴホスフェートが、成分Cとして最も好ましい。成分Cに係るリン化合物は既知であり例えば欧州特許出願公開第0363608号明細書、および同第0640655号明細書参照、あるいは既知の方法に類似した方法によって調製できる例えば、ウルマンズ工業化学事典、第18巻、第301頁以下参照、1979年;ホウベンヴェイル、有機化学研究法、第12巻第1号、第43頁;バイルシュタイン、第6巻、第177頁参照。異なる化学構造、およびまたは同じ化学構造と異なる分子量のホスフェートの混合物もまた、本発明に係る成分Cとして使用できる。好ましくは、同じ構造で異なる鎖長のものから成る混合物が使用され、示されるq値は、q値の平均値である。q値の平均値は、適当な方法ガスクロマトグラフィーGC、高圧液体クロマトグラフィーHPLC、ゲル浸透クロマトグラフィーGPCを用いて含リン化合物の組成分子量分布を測定し、得られた結果からqの平均値を算出することにより決定される。例えば、国際特許出願公開第00/00541号明細書および同第01/18105明細書に記載されるようなホスファゼンおよびホスホネートアミンが、防炎加工剤として更に使用できる。防炎加工剤は単独で使用しても良く、任意所望に相互に混合させてもよく、あるいは他の防炎剤と混合して使用してもよい。更なる添加剤D組成物は、更なる常套のポリマー添加剤、例えば、防炎協力剤、滴下防止剤例えば、フッ素化ポリオレフィン類からなる化合物、シリコーン類からなる化合物またはアラミド繊維、潤滑剤ならびに離型剤例えば、ペンタエリスリトールテトラステアレート、核形成剤、安定剤、帯電防止剤例えば、導電性カーボンブラック、炭素繊維、カーボンナノチューブ、および有機帯電防止剤、例えば、ポリアルキレンエーテル、アルキルスルホネート、またはポリアミド含有ポリマー、および染料、顔料、充填剤および強化物質、特にガラス繊維、無機強化物質および炭素繊維を含有できる。例えば、成分Bとの凝固混合物または粉末として、特に、ポリテトラフルオロエチレンPTFEまたは、PTEF含有組成物、例えば、スチレンまたはメチルメタクリレートを含有するコポリマーまたはポリマーとPTFEのマスターバッチは、滴下防止剤として使用される。滴下防止剤として使用されるフッ素化ポリオレフィンは、高分子量のポリオレフィンであり、ガラス転移温度が-30°Cを超え、通常100°Cを超え、フッ素含量が好ましくは65重量~76重量、特に好ましくは70重量~76重量であり、そして平均粒径d50が0.05μm~1000μm、好ましくは0.08μm~20μmである。フッ素化ポリオレフィンは、一般に、密度1.2g/m3~2.3g/m3を有する。好ましいフッ素化ポリオレフィンは、ポリテトラフルオロエチレン、ポリフッ化ビニリデン、テトラフルオロエチレン/ヘキサフルオロプロピレンコポリマーおよびエチレン/テトラフルオロエチレンコポリマーである。フッ素化ポリオレフィンは、周知であるシルトクネヒト著ビニルアンドリレイテッドポリマー、ジョンワイリーアンドサンズインコーポレイテッド、ニューヨーク、1962年、第484~494頁;ウォール著フルオロポリマーズ、ワイリーインターサイエンス、ジョンワイリーアンドサンズインコーポレイテッド、ニューヨーク、第13巻、1970年、第623~654頁;モダーンプラスティックスエンサイクロペディア、1970-1971、第47巻、第10A号、1970年10月、マグローヒルインコーポレイテッド、ニューヨーク、第134および774頁;モダーンプラスティックスエンサイクロペディア、1975-1976、1975年10月、第52巻、第10A号、マグローヒルインコーポレイテッド、ニューヨーク、第27、28および472頁、および米国特許第3671487号公報、同第3723373号公報および同第3838092号公報参照。それらは、既知の方法、すなわち例えば、遊離基を形成する触媒例えば、ナトリウムペルオキシジスルフェート、カリウムペルオキシジスルフェートまたはアンモニウムペルオキシジスルフェートを含む水性媒体中、7~71kg/cm2の圧力下、0~200°Cの温度、好ましくは20~100°Cの温度でのテトラフルオロエチレンの重合により調製できる更なる詳細については、米国特許第2393967号公報を参照。使用形態に依存して、この材料の密度は、12~23g/cm3であり得、また平均粒子寸法は、05~1000μmであり得る。本発明において好ましいフッ素化ポリオレフィンは、平均粒子直径005~20μm、好ましくは008~10μmおよび密度12~19g/cm3を有する。粉末の形態で使用できる好適なフッ素化ポリオレフィンは、平均粒子直径100~1000μmおよび密度20g/cm3~23g/cm3を有するテトラフルオロエチレンポリマーである。適当なテトラフルオロエチレンポリマーパウダーは、商業的に入手可能な製品であり、例えば、商品名テフロン登録商標としてデュポン社から入手できる。立体障害フェノールおよびホスフィットまたはそれらの混合物、例えば、Irganox登録商標B900BASFは、成分Dに係る安定剤として好ましく使用される。ペンタエリスリトールテトラステアレートは、離型剤として好ましく使用される。本発明に係る成形組成物は、所望により他の添加剤Dと組み合わせて、0.5~13.0、好ましくは1.0~10.0重量の充填剤および/または強化物質を、添加剤Dとして更に含有できる。好ましい強化物質は、ガラス繊維である。強化作用も有する好ましい充填剤は、ガラスビーズ、マイカ、シリケート、水晶、タルク、二酸化チタンおよび珪灰石である。成分AからCおよび所望による更なる既知の添加剤D、例えば安定剤、染料、顔料、潤滑剤および離型剤、充填剤および強化物質、核形成剤および帯電防止剤を含有する本発明に係る成形組成物は、既知の方法で特定の成分を混合することにより調製され、常套の装置、例えば、内部ニーダー、押出し機および二軸押出し機を用いて200~330°Cの温度にて、混合物は溶融配合物または溶融押出し物へともたらされる。したがって、本発明は、成分AからCおよび所望による更なる既知の添加剤Dを含有する熱可塑性成形組成物の製造方法も提供し、それは、混合が行われた後、常套の装置を用い200~330°Cの温度にて、配合または溶融押出しに付される。各成分の混合は、引き続きまたは同時に既知の方法で行ってもよく、特に約20°C室温またはより高い温度で行われる。本発明に係る成形組成物は、あらゆる種類の造形品の製造に使用できる。特に、造形品は、射出成形により製造される。製造できる造形品の例は、以下の通りである;あらゆる種類のハウジング部品、例えば、屋内電気器具、例えば、TVおよびHiFi装置、コーヒーマシーン、ミキサーなど、オフィス用機器、例えばモニターまたはプリンターなど、または建設分野用のカバーシートおよび自動車産業用の部品など。それらは、極めて良好な電気特性を有するので、電気工学の分野においてもさらに使用できる。成形組成物は、使用するプラスチックのノッチ付き衝撃強度、フローライン強度、耐燃性および表面品質について特に高い要求がもたらされる、薄壁成形物例えば、データ技術用ハウジング部材、TVハウジングの製造に特に適当である。方法の更なる形態は、ブロー成形、または予め成形したシートまたはフィルムから熱成形することによる、造形品の製造である。成形組成物の製造および試験表1に記載した出発物質を、260°Cの装置温度、20kg/時の処理量および225rpmの回転速度で、二軸押出し機ZSK-25WernerundPfleidererを用いて配合し、粒状化した。生成した顆粒を射出成形機にて加工し、対応する試験片をもたらす溶融温度240°C、金型温度80°C、溶融フロント速度240mm/秒。試験片の特性を評価するために、以下の方法を用いた。流動性は、ISO11443溶融粘度に従い測定した。溶接強度anFは、両面上を80×10×4mm寸法で射出成形した試験片について、ISO179/1eUに従い測定した。ノッチ付き衝撃強度aKは、片面について80×10×4mm寸法で射出成形した試験片について、ISO180/1Aに従い測定した。熱変形温度は、片面について80×10×4mm寸法で射出成形した試験片について、DINISO306ビカー軟化温度、50N荷重および120K/hの加熱速度を用いる方法Bに従い、測定した。溶融流動性MVRは、5kgのプランジャー荷重を用い240°Cの温度にてISO1133に従い測定された溶融体積フローレートMVRを用いて評価する。燃焼特性は、寸法127×12.7×1.0mmのバーについてUL94Vに従い測定する。以下の例は、本発明を更に説明する役割を果たす。例成分A27500g/モルの重量平均分子量Mw標準試薬としてポリカーボネートを用い、塩化メチレン中でGPCにより測定したを有する、ビスフェノールAに基づく直鎖状ポリカーボネート。成分B157重量ABSポリマーに基づくの微粒子の架橋ポリブタジエンゴム平均粒径d50=0.35μmの存在下、27重量のアクリロニトリルと73重量のスチレンとの混合物43重量ABSポリマーに基づくを乳化重合することにより調製されたABSポリマー、グラフトポリマーは約15の遊離、可溶性SANを含有する。ゲル含有量は72である。成分B2塊状法により調製された、130000g/モルの重量平均分子量Mwポリスチレン標準試薬を用いテトラヒドロフラン中でGPCにより測定したを有する23重量のアクリルニトリルと77重量のスチレンのコポリマー。成分CビスフェノールAに基づくオリゴホスフェート成分DD1:ポリテトラフルオロエチレン粉末、CFP6000N、デュポンD2:潤滑剤/離型剤としてのペンタエリスリトールテトラステアレートD3:ホスフィット安定剤、Irganox登録商標B90080のIrgafos登録商標168と、20Irganox登録商標1076の混合物;BASFAG;Ludwigshafen/Irgafos登録商標168trisホスフィット/Irganox登録商標107626-ジtert-ブチル-4-オクタデカノキシカルボニルエチルフェノール。本発明に係る成形組成物は、良好な流動特性、良好な機械的特性、特にノッチ付き衝撃強度および溶接強度、および特に良好で問題のない表面の特性の極めて有利な組合せを示し、成形品は、薄い壁厚<1.5mmを含み、ここでは1.0mmで測定した場合でも、良好な防炎性を有する。遊離スチレン/アクリロニトリルコポリマーの添加または存在は、2wtの含有量から、溶接強度およびノッチ付き衝撃強度における著しい減少をもたらす。一方で、本発明に係る範囲外の防炎加工剤の含有量は、防炎性、後燃焼または流動特性に不利な効果を有する。"